(57)【要約】【課題】  高速印刷時に着肉性と地汚れ耐性を両立できる平版印刷インキ組成物、その製造方法、およびそれを用いた印刷物の製造方法を提供する。【解決手段】  バインダー樹脂、溶剤、アルミキレート、アミン化合物、および顔料を含有する平版印刷インキ組成物であって、前記アルミキレートが炭素数６以上３０以下のアルキル基を有することを特徴とする平版印刷インキ組成物、および前記平版印刷インキ組成物の製造方法並びに前記平版印刷インキ組成物を用いた印刷物の製造方法。【選択図】なし【特許請求の範囲】
【請求項１】
（ａ）バインダー樹脂、（ｂ）溶剤、（ｃ）アルミキレート、（ｄ）アミン化合物、および（ｅ）顔料を含有する平版印刷インキ組成物であって、前記（ｃ）アルミキレートが炭素数６以上３０以下のアルキル基を有することを特徴とする平版印刷インキ組成物。
【請求項２】
前記平版印刷インキ組成物中の（ｃ）アルミキレートの含有率が４．０〜１５．０重量％であることを特徴とする請求項１に記載の平版印刷インキ組成物。
【請求項３】
前記（ｄ）アミン化合物の重量平均分子量が５，０００〜５０，０００であることを特徴とする請求項１または２に記載の平版印刷インキ組成物。
【請求項４】
前記（ｃ）アルミキレートがモノステアリン酸アルミニウムであることを特徴とする請求項１〜３のいずれかに記載の平版印刷インキ組成物。
【請求項５】
前記平版印刷インキ組成物中の（ｄ）アミン化合物の含有率が４．０〜１５．０重量％であることを特徴とする請求項１〜４のいずれかに記載の平版印刷インキ組成物。
【請求項６】
前記平版印刷インキ組成物中、前記（ａ）バインダー樹脂の含有率が８．０〜２５．０重量％、前記（ｂ）溶剤の含有率が２５．０〜５５．０重量％であることを特徴とする請求項１〜５のいずれかに記載の平版印刷インキ組成物。
【請求項７】
前記（ａ）バインダー樹脂がアルキド樹脂またはロジン変性アルキド樹脂であることを特徴とする請求項１〜６のいずれかに記載の平版印刷インキ組成物。
【請求項８】
前記（ａ）バインダー樹脂、（ｂ）溶剤、および（ｅ）顔料を含有するインキ組成物に対して、前記（ｃ）アルミキレート、および（ｄ）アミン化合物を後添加し撹拌・混合する工程を含む、請求項１〜７のいずれかに記載の平版印刷インキ組成物の製造方法。
【請求項９】
請求項１〜７のいずれかに記載の平版印刷インキ組成物を用いて、２５，０００〜６０，０００ｍ／ｈの印刷速度で水なし平版印刷してなる印刷物の製造方法。
【発明の詳細な説明】
【技術分野】
【０００１】
本発明は、平版印刷に使用される平版印刷インキ組成物、その製造方法、およびそれを用いた印刷物の製造方法に関する。
【背景技術】
【０００２】
平版印刷は、凹凸を備える印刷版を用いる凸版印刷方式とは異なり、凹凸のない印刷版を用いることを特徴とした印刷方式である。水あり平版印刷では、印刷に際して印刷版に供給された湿し水によって非画線部が形成され、油性である印刷インキ組成物を反発する。一方、水なし平版印刷では、シリコーン樹脂が非画線部を形成して印刷インキ組成物と反発し、印刷インキ組成物は親油性の画線部のみに付着する。こうして、印刷版の表面に画像が形成され、その画像がブランケット及び紙に順次転移することにより印刷が行われる。
【０００３】
この平版印刷は、近年、生産性向上を目的として印刷速度が益々高速化されている。しかし、高速印刷するとインキの凝集力低下によりインキが低粘度化し、非画線部にインキ残渣が残る地汚れという現象が問題となる。そこで、インキの高速印刷時の粘度を向上させるため、単純に石油系溶剤や植物油を減らし樹脂濃度を増やしてしまうと、今度はタック値が高くなり着肉不良が起こりやすくなる。
【０００４】
そこで、特許文献１、特許文献２では、インキと相溶性の良いオルガノポリシロキサンを添加し、さらに特定のロジン変性フェノール樹脂を含有する印刷インキ組成物を発明することで、インキと版の付着エネルギーを下げ、着肉性を高く維持しながら地汚れ耐性の向上を試みている。
【０００５】
また、特許文献３ではシランカップリング剤の添加によりインキの増粘を図り、さらにα―オレフィンポリマーの添加によりインキと版の剥離効果を促進することで、地汚れ耐性の大幅な向上を試みている。
【先行技術文献】
【特許文献】
【０００６】
【特許文献１】特開平１０−２９２１４５号公報
【特許文献２】特開２００２−９７３９８号公報
【特許文献３】特開２００８−１８４６００号公報
【発明の概要】
【発明が解決しようとする課題】
【０００７】
しかしながら、特許文献１、特許文献２に記載されている方法においては、着肉性は良いが低粘度の印刷インキ組成物であるため充分な地汚れ耐性が得られておらず、着肉性と地汚れ耐性の両立に至っていない。また、特許文献３の方法においては、地汚れ耐性は充分に得られるものの、タック値が大きくなり着肉性が不十分となる恐れがある。このようなことから、高速印刷時に地汚れ耐性と着肉性を両立できる平版印刷インキ組成物が望まれている。
【課題を解決するための手段】
【０００８】
本発明は、（ａ）バインダー樹脂、（ｂ）溶剤、（ｃ）アルミキレート、（ｄ）アミン化合物、および（ｅ）顔料を含有する平版印刷インキ組成物であって、前記（ｃ）アルミキレートが炭素数６以上３０以下のアルキル基を有することを特徴とする平版印刷インキ組成物、および前記平版印刷インキ組成物の製造方法並びに前記平版印刷インキ組成物を用いた印刷物の製造方法である。
【発明の効果】
【０００９】
本発明の平版印刷インキ組成物は、長鎖アルキル基を有する（ｃ）アルミキレートの添加によりインキの増粘を図り、（ｄ）アミン化合物の作用によりインキのタック値の低下および高速印刷時の粘度維持を可能にすることで、地汚れ耐性に優れ、かつ着肉性を良好にすることができる。
【発明を実施するための形態】
【００１０】
本発明の、（ａ）バインダー樹脂、（ｂ）溶剤、長鎖アルキル基を有する（ｃ）アルミキレート、（ｄ）アミン化合物、および（ｅ）顔料を含有する平版印刷インキ組成物は、長鎖アルキル基を有する（ｃ）アルミキレートの添加によりインキの増粘を図り、（ｄ）アミン化合物の作用により（ｅ）顔料を高分散化し、タック値の低下および高速印刷時の粘度維持に寄与する。これにより優れた地汚れ耐性と良好な着肉性を両立できる平版印刷インキ組成物を見いだし、本発明を完成するに至った。
本発明の平版印刷インキ組成物について、以下に説明する。
【００１１】
［（ａ）バインダー樹脂］
（ａ）バインダー樹脂は、印刷用紙の表面で顔料成分を固定する機能を持ち、また、顔料成分を平版印刷インキ組成物中に分散させるために用いられる成分でもある。さらに、樹脂分子による網目構造を形成し平版印刷インキ組成物における油成分の保持性を向上させるとともに、その油成分の用紙への浸透が過剰にならないようにするための目止め作用も備えるものである。本発明に使用される（ａ）バインダー樹脂としては、ロジン変性フェノール樹脂、ロジン変性マレイン酸樹脂、アルキド樹脂、ロジン変性アルキド樹脂、ポリエステル樹脂および石油樹脂等が挙げられ、任意に単独または２種類以上を組み合わせて使用できる。特に、アルキド樹脂またはロジン変性アルキド樹脂の使用が好ましい。
【００１２】
本発明で使用する（ａ）バインダー樹脂の平版印刷インキ組成物中の含有率としては、８．０〜２５．０重量％の範囲が好ましく、より好ましくは９．０〜２０．０重量％の範囲内である。
【００１３】
［（ｂ）溶剤］
（ｂ）溶剤としては、植物油類及び／又は鉱物油を挙げることができる。
本発明において、植物油類とは、植物油ならびに植物油由来の脂肪酸エステル化合物である。植物油としては、大豆油、綿実油、アマニ油、サフラワー油、桐油、トール油、脱水ヒマシ油、カノーラ油等の乾性油や半乾性油等が挙げられる。また、植物油由来の脂肪酸エステル化合物としては、上記植物油に由来する脂肪酸のモノアルキルエステル化合物等が例示される。この脂肪酸モノアルキルエステル化合物を構成する脂肪酸としては、炭素数１６〜２０の飽和又は不飽和脂肪酸が好ましく、このような飽和又は不飽和脂肪酸としては、ステアリン酸、イソステアリン酸、ヒドロキシステアリン酸、オレイン酸、リノール酸、リノレン酸、エレオステアリン酸等が挙げられる。脂肪酸モノアルキルエステル化合物を構成するアルキル基としては、炭素数１〜１０のアルキル基が好ましく、より具体的には、メチル基、エチル基、プロピル基、イソプロピル基、ブチル基、イソブチル基、ｔｅｒｔ−ブチル基、２−エチルヘキシル基等が挙げられる。
【００１４】
本発明において、鉱物油には、ＪＸ日鉱日石エネルギー株式会社製の石油系溶剤である０号ソルベント、４号ソルベント、５号ソルベント、６号ソルベント、７号ソルベント、ＡＦソルベント４号、ＡＦソルベント５号、ＡＦソルベント６号およびＡＦソルベント７号等の石油系溶剤が挙げられる。これらのなかでも、環境への負荷を考慮すると、沸点２００℃以上でありかつ芳香族炭化水素の含有率が１重量％以下の石油系溶剤が好ましい。
【００１５】
これらの（ｂ）溶剤は、単独で又は二種以上を組み合わせて用いることができる。平版印刷インキ組成物中の（ｂ）溶剤の含有率としては、２５．０〜５５．０重量％の範囲が好ましく、４０．０〜５０．０重量％の範囲がより好ましい。
【００１６】
［（ｃ）アルミキレート］
本発明で用いられる（ｃ）アルミキレートは、炭素数６以上３０以下のアルキル基を有するアルミニウム化合物である。このような（ｃ）アルミキレートとして、環状アルミニウム化合物類、アルミニウム石鹸類等が挙げられる。環状アルミニウム化合物類として、例えば環状アルミニウムオキサイドオクテート、環状アルミニウムオキサイドステアレート等が挙げられる。アルミニウム石鹸としてエナント酸アルミニウム、オクチル酸アルミニウム、ラウリン酸アルミニウム、ミリスチン酸アルミニウム、ペンタデシル酸アルミニウム、パルミチン酸アルミニウム、マルガリン酸アルミニウム、ステアリン酸アルミニウム、１２−ヒドロキシステアリン酸アルミニウム、リシノール酸アルミニウム、オレイン酸アルミニウム、バクセン酸アルミニウム、リノール酸アルミニウム、リノレン酸アルミニウム、アラキジン酸アルミニウム、ベヘン酸アルミニウム、リグノセリン酸アルミニウム、セロチン酸アルミニウム、モンタン酸アルミニウム、メリシン酸アルミニウム等が挙げられる。これらの中でも、アルキル基の炭素数が１１以上３０以下であるものが好ましく、１７以上２７以下であるものがより好ましい。また、（ｃ）アルミキレートは、炭素数６以上３０以下のアルキル基を１つ以上有することができる。
【００１７】
上記の（ｃ）アルミキレートの中でも、良好な性状の平版印刷インキ組成物が得られるため、モノステアリン酸アルミニウムが特に好ましく選択される。
【００１８】
（ｃ）アルミキレートの添加量としては、平版印刷インキ組成物中、４．０〜１５．０重量％の範囲が好ましく、より好ましくは５．５〜１１．０重量％、さらに好ましくは６．０〜９．０重量％の範囲内である。４．０重量％以上ではインキの増粘性の効果が大きく、１５．０重量％以下の場合にはタックの大幅な増加を抑えられるためインキの着肉性や転移性の点で好ましい。
【００１９】
［（ｄ）アミン化合物］
本発明に使用される（ｄ）アミン化合物は分子中に少なくとも１個のアミノ基を含有する化合物である。また（ｄ）アミン化合物の構造は直鎖もしくは分岐のどちらでも良く、第１級、第２級、第３級アミンなどのモノアミンでもよく、２個以上のアミノ基を含有するポリアミンでもよい。
【００２０】
本発明に使用される（ｄ）アミン化合物は、重量平均分子量５，０００〜５０，０００が好ましく、１０，０００〜３０，０００の範囲がより好ましい。重量平均分子量が５，０００以上では高速印刷時にインキの粘度維持効果が大きく地汚れ耐性が向上し、５０，０００以下の場合にはタックの大幅な増加を抑えられるためインキの着肉性の点で好ましい。また、（ｄ）アミン化合物はポリアミン化合物が好ましく、（ａ）バインダー樹脂、（ｂ）溶剤との相溶性の点から、さらにポリウレタン構造を有することがより好ましい。
【００２１】
好適な（ｄ）アミン化合物として、例えばヘキシルアミン、ラウリルアミン、ステアリルアミン、アリルアミン等のモノアミン、エチレンジアミン、トリメチレンジアミン、テトラメチレンジアミン、ペンタメチレンジアミン、ヘキサメチレンジアミン、ジエチレントリアミン、トリエチレンテトラアミン、ビスヒドロキシジエチレントリアミン、分岐ポリエチレンイミン、ポリジアリルジメチルアンモニウムクロライド、ポリオキシアルキレンジアミン、ポリオキシアルキレントリアミン等のポリアミンが挙げられる。またポリオキシアルキレンジアミンの市販品として、例えばＪＥＦＦＡＭＩＮＥ（登録商標）（Ｈｕｎｔｓｍａｎ  Ｃｏｒｐｏｒａｔｉｏｎ製）Ｄ−４００、同Ｄ−２０００、同Ｄ−４０００、同ＸＴＪ−５１１、同ＥＤ−９００、同ＥＤ−２００３、同ＸＴＪ−５２３、同ＸＴＪ−５３６、同ＸＴＪ−５４２、同ＸＴＪ−５５９が挙げられる。またポリオキシアルキレントリアミンとして、例えばＪＥＦＦＡＭＩＮＥ（登録商標）（Ｈｕｎｔｓｍａｎ  Ｃｏｒｐｏｒａｔｉｏｎ製）Ｔ−３０００、同Ｔ−５０００が挙げられる。またポリウレタン構造を有するポリアミン化合物の市販品として、例えばＤＩＳＰＥＲＢＹＫ（登録商標）（ビックケミー・ジャパン社製）−２１５５、同−２１６３、同−２１６４が挙げられる。
【００２２】
本発明に使用される（ｄ）アミン化合物の含有率としては、平版印刷インキ組成物中、４．０〜１５．０重量％の範囲が好ましく、より好ましくは５．５〜１１．０重量％、さらに好ましくは６．０〜９．０重量％の範囲内である。含有率が４．０重量％以上ではインキの高速印刷時の粘度維持効果が大きく、１５．０重量％以下の場合にはタックの大幅な増加を抑えられるためインキの着肉性の点で好ましい。
【００２３】
［（ｅ）顔料］
本発明において使用される（ｅ）顔料としては、一般的な無機顔料および有機顔料を挙げることができる。無機顔料としては黄鉛、亜鉛黄、紺青、硫酸バリウム、カドミムレッド、酸化チタン、亜鉛華、弁柄、アルミナホワイト、炭酸カルシウム、群青、カーボンブラック、グラファイト、アルミニウム粉、などを示すことができる。有機顔料としては、アゾ系として、Ｃ系（βナフトール系）、２Ｂ系および６Ｂ系（βオキシナフトエ系）などの溶性アゾ顔料、βナフトール系、βオキシナフトエ酸アニリド系、モノアゾイエロー系、ジスアゾイエロー系、ピラゾロン系などの不溶性アゾ顔料、アセト酢酸アリリド系などの縮合アゾ顔料、フタロシアニン系として、銅フタロシアニン（αブルー、βブルー、εブルー）、塩素、臭素などのハロゲン化銅フタロシアン、金属フリーのフタロシアニン顔料、多環顔料としてペリレン系、ペリノン系、キナクリドン系、チオインジゴ系、ジオキサジン系、イソインドリノン系、キノフタロン系顔料を挙げることができる。（ｅ）顔料の添加量としては、平版印刷インキ組成物中、１０．０〜３０.０重量％の範囲内が好ましい。
【００２４】
［平版印刷インキ組成物］
本発明の平版印刷インキ組成物は、（ａ）バインダー樹脂、（ｂ）溶剤、長鎖アルキル基を有する（ｃ）アルミキレート、（ｄ）アミン化合物、および（ｅ）顔料を含有する。平版印刷インキ組成物の調製方法は、特に制限されるものではないが、好ましくは（ａ）バインダー樹脂、（ｂ）溶剤および（ｅ）顔料からなるインキ組成物前躯体を調製し、このインキ組成物前躯体に長鎖アルキル基を有する（ｃ）アルミキレートおよび（ｄ）アミン化合物を加え、ハイブリッドミキサーで混合し得ることができる。また、インキ組成物前駆体は、（ａ）バインダー樹脂および（ｂ）溶剤からなるインキワニスを調製し、得られたインキワニスに（ｅ）顔料および（ｂ）溶剤を加え練肉して調製することが好ましい。なお、インキ組成物前駆体として、市販の平版印刷インキ組成物を用いても良い。
【実施例】
【００２５】
以下、本発明を実施例に基づいて説明するが、本発明はこれらの実施例に限定されるものではない。なお、実施例、比較例中「部」とは重量部を示す。
（１）インキワニスの調製
攪拌機、水分離冷却管、温度計付き四つ口フラスコにアルキド樹脂２０．０部、大豆油２５．０部、ＡＦソルベント６号（ＪＸ日鉱日石エネルギー株式会社製）５５．０部を加え、温度を１８０℃に調整して６０分間、５００ｒｐｍで加熱混合し、インキワニスを得た。
【００２６】
（２）インキ組成物前駆体の調製
上記インキワニス６０部、カーボンブラック（＃９５、三菱化学株式会社製）２７．０部、大豆油５．０部、ＡＦソルベント６号（ＪＸ日鉱日石エネルギー株式会社製）８．０部を添加し、三本ロールを用いて練肉することで、（Ａ）インキ組成物前駆体を得た。
【００２７】
（３）平版印刷インキ組成物の調製
（Ａ）インキ組成物前駆体と（ｄ）アミン化合物、（ｃ）アルミキレートを所定量添加し、ハイブリッドミキサー（ＨＭ−５００、株式会社キーエンス製）で撹拌することにより、平版印刷インキ組成物を得た。
【００２８】
（４）せん断粘度測定
せん断粘度測定は、コーンプレート型回転粘度計で測定した。測定計器としては、アントン・パール（Ａｎｔｏｎ  Ｐａａｒ）社製レオメーターＭＣ３０１にて、コーンプレート（φ＝４０ｍｍ、コーン角１°）を用いて、２５℃、６００／ｓにおける実施例および比較例で得た平版印刷インキ組成物のせん断粘度を測定した。
【００２９】
（５）着肉性試験
水なしＣＴＰ版（ＴＡＣ―ＧＵ８、東レ株式会社製）に対し、ＣＴＰ用露光機（ＰｌａｔｅＲｉｔｅ８８００Ｅ、大日本スクリーン製造株式会社製）を用いて、照射エネルギー：１２５ｍＪ／ｃｍ２（ドラム回転数：２４０ｒｐｍ）の条件で露光を行った。縦５５０ｍｍ×横６５０ｍｍの水なしＣＴＰ版の中央に縦２０ｍｍ×横６５０ｍｍの帯状のベタ画像を設けた。ＤＰ−１（東レ株式会社製）を前処理液とし、水道水を現像液として、露光した水なしＣＴＰ版を自動現像機（ＴＷＬ−１１６０Ｆ、東レ株式会社製）に速度８０ｃｍ／分で通し、さらにベタ画像の下に縦８ｍｍ×横６５０ｍｍのサーキットテープ（Ｎｏ．６４７、寺岡製作所製）を貼り付け、平版印刷版を作製した。枚葉オフセット印刷機（オリバー２６６ＥＰＺ、桜井グラフィックシステムズ株式会社製）に上記平版印刷版を装着し、実施例および比較例で得た平版印刷インキ組成物（墨）を用いて、８０００ ｒｐｈの速度で印刷試験を行った。サーキットテープ上のインキがコート紙（ＯＫコート、王子製紙株式会社製）に転写した箇所の反射濃度が、濃度計（Ｓｐｅｃｔｒｏｅｙｅ、ＧｒｅｔａｇＭａｃｂｅｔｈ社製）で測定した際に１．８（墨）になるようにインキ供給量を制御し、２２．５〜２３．５℃で印刷した。このときのコート紙への着肉性の程度を、ベタ部を濃度計で測定し、５点測定した値の平均値を算出することで評価した。ここで、１．８に近いほど着肉性が良好であることを示し、１．１０以上であれば実用上問題なく使用できる。
【００３０】
（６）地汚れ耐性試験
地汚れ耐性試験は、上記着肉性試験で得た印刷物の非画線部の汚れを、濃度計（Ｓｐｅｃｔｒｏｅｙｅ、ＧｒｅｔａｇＭａｃｂｅｔｈ社製）で測定し、５点測定した値の平均値を算出して評価した。濃度が０に近いほど地汚れ耐性は良好であり、０．６０以下であれば実用上問題なく使用できる。
【００３１】
［実施例１］
平版印刷インキ組成物を以下の方法で作製した。
下記配合組成−１の通り、（Ａ）インキ組成物前駆体に（ｄ）アミン化合物を添加し、ハイブリッドミキサー（ＨＭ−５００、株式会社キーエンス製）を用いて室温（３０℃）で３分間、１０００ｒｐｍで撹拌後、（ｃ）アルミキレートを添加し、さらにハイブリッドミキサーを用いて室温（３０℃）で３分間、１０００ｒｐｍで撹拌することで平版印刷インキ組成物−１を得た。
＜配合組成−１＞
（Ａ）インキ組成物前駆体９４．０部
（ｄ）アミン化合物：ＪＥＦＦＡＭＩＮＥ  Ｄ−４０００（重量平均分子量４，０００、Ｈｕｎｔｓｍａｎ  Ｃｏｒｐｏｒａｔｉｏｎ製、ポリオキシアルキレンジアミン）３．０部
（ｃ）アルミキレート：エナント酸アルミニウム３．０部
得られた平版印刷インキ組成物−１を前記方法で評価したところ、６００／ｓにおけるせん断粘度は３．４０Ｐａ・ｓ、着肉性は反射濃度（墨）１．７３、地汚れ濃度（墨）０．５９となり、良好な結果が得られた。
【００３２】
［実施例２］
配合組成−１を配合組成−２に変更した以外は、実施例１と同様にして平版印刷インキ組成物−２を得た。
＜配合組成−２＞
（Ａ）インキ組成物前駆体９４．０部
（ｄ）アミン化合物：ＪＥＦＦＡＭＩＮＥ  Ｄ−４０００（重量平均分子量４，０００、Ｈｕｎｔｓｍａｎ  Ｃｏｒｐｏｒａｔｉｏｎ製、ポリオキシアルキレンジアミン）３．０部
（ｃ）アルミキレート：ジステアリン酸アルミニウム（和光純薬工業株式会社製）３．０部
得られた平版印刷インキ組成物−２を前記方法で評価したところ、６００／ｓにおけるせん断粘度は３．８６Ｐａ・ｓ、着肉性は反射濃度（墨）１．６８、地汚れ濃度（墨）０．５１となり、良好な結果が得られた。
【００３３】
［実施例３］
配合組成−１を配合組成−３に変更した以外は、実施例１と同様にして平版印刷インキ組成物−３を得た。
＜配合組成−３＞
（Ａ）インキ組成物前駆体９４．０部
（ｄ）アミン化合物：ＪＥＦＦＡＭＩＮＥ  Ｄ−４０００（重量平均分子量４，０００、Ｈｕｎｔｓｍａｎ  Ｃｏｒｐｏｒａｔｉｏｎ製、ポリオキシアルキレンジアミン）３．０部
（ｃ）アルミキレート：モンタン酸アルミニウム（日東化成工業株式会社製）３．０部
得られた平版印刷インキ組成物−３を前記方法で評価したところ、６００／ｓにおけるせん断粘度は４．２２Ｐａ・ｓ、着肉性は反射濃度（墨）１．６２、地汚れ濃度（墨）０．４３となり、良好な結果が得られた。
【００３４】
［実施例４］
配合組成−１を配合組成−４に変更した以外は、実施例１と同様にして平版印刷インキ組成物−４を得た。
＜配合組成−４＞
（Ａ）インキ組成物前駆体８０．０部
（ｄ）アミン化合物：ＪＥＦＦＡＭＩＮＥ  Ｄ−４０００（重量平均分子量４，０００、Ｈｕｎｔｓｍａｎ  Ｃｏｒｐｏｒａｔｉｏｎ製、ポリオキシアルキレンジアミン）３．０部
（ｃ）アルミキレート：ジステアリン酸アルミニウム（和光純薬工業株式会社製）１７．０部
得られた平版印刷インキ組成物−４を前記方法で評価したところ、６００／ｓにおけるせん断粘度は５．８８Ｐａ・ｓ、着肉性は反射濃度（墨）１．１３、地汚れ濃度（墨）０．２３となり、良好な結果が得られた。
【００３５】
［実施例５］
配合組成−１を配合組成−５に変更した以外は、実施例１と同様にして平版印刷インキ組成物−５を得た。
＜配合組成−５＞
（Ａ）インキ組成物前駆体９３．０部
（ｄ）アミン化合物：ＪＥＦＦＡＭＩＮＥ  Ｄ−４０００（重量平均分子量４，０００、Ｈｕｎｔｓｍａｎ  Ｃｏｒｐｏｒａｔｉｏｎ製、ポリオキシアルキレンジアミン）３．０部
（ｃ）アルミキレート：ジステアリン酸アルミニウム（和光純薬工業株式会社製）４．０部
得られた平版印刷インキ組成物−５を前記方法で評価したところ、６００／ｓにおけるせん断粘度は４．３２Ｐａ・ｓ、着肉性は反射濃度（墨）１．５２、地汚れ濃度（墨）０．４１となり、良好な結果が得られた。
【００３６】
［実施例６］
配合組成−１を配合組成−６に変更した以外は、実施例１と同様にして平版印刷インキ組成物−６を得た。
＜配合組成−６＞
（Ａ）インキ組成物前駆体８９．０部
（ｄ）アミン化合物：ＪＥＦＦＡＭＩＮＥ  Ｄ−４０００（重量平均分子量４，０００、Ｈｕｎｔｓｍａｎ  Ｃｏｒｐｏｒａｔｉｏｎ製、ポリオキシアルキレンジアミン）３．０部
（ｃ）アルミキレート：ジステアリン酸アルミニウム（和光純薬工業株式会社製）８．０部
得られた平版印刷インキ組成物−６を前記方法で評価したところ、６００／ｓにおけるせん断粘度は４．７８Ｐａ・ｓ、着肉性は反射濃度（墨）１．４１、地汚れ濃度（墨）０．３４となり、良好な結果が得られた。
【００３７】
［実施例７］
配合組成−１を配合組成−７に変更した以外は、実施例１と同様にして平版印刷インキ組成物−７を得た。
＜配合組成−７＞
（Ａ）インキ組成物前駆体８２．０部
（ｄ）アミン化合物：ＪＥＦＦＡＭＩＮＥ  Ｄ−４０００（重量平均分子量４，０００、Ｈｕｎｔｓｍａｎ  Ｃｏｒｐｏｒａｔｉｏｎ製、ポリオキシアルキレンジアミン）３．０部
（ｃ）アルミキレート：ジステアリン酸アルミニウム（和光純薬工業株式会社製）１５．０部
得られた平版印刷インキ組成物−７を前記方法で評価したところ、６００／ｓにおけるせん断粘度は５．２３Ｐａ・ｓ、着肉性は反射濃度（墨）１．２５、地汚れ濃度（墨）０．２６となり、良好な結果が得られた。
【００３８】
［実施例８］
配合組成−１を配合組成−８に変更した以外は、実施例１と同様にして平版印刷インキ組成物−８を得た。
＜配合組成−８＞
（Ａ）インキ組成物前駆体８９．０部
（ｄ）アミン化合物：分岐ポリエチレンイミン（重量平均分子量７０，０００、ポリサイエンス株式会社製）３．０部
（ｃ）アルミキレート：ジステアリン酸アルミニウム（和光純薬工業株式会社製）８．０部
得られた平版印刷インキ組成物−８を前記方法で評価したところ、６００／ｓにおけるせん断粘度は５．６９Ｐａ・ｓ、着肉性は反射濃度（墨）１．１７、地汚れ濃度（墨）０．２２となり、良好な結果が得られた。
【００３９】
［実施例９］
配合組成−１を配合組成−９に変更した以外は、実施例１と同様にして平版印刷インキ組成物−９を得た。
＜配合組成−９＞
（Ａ）インキ組成物前駆体８９．０部
（ｄ）アミン化合物：ＪＥＦＦＡＲＭＩＮＥ  Ｔ−５０００（重量平均分子量５，０００、Ｈｕｎｔｓｍａｎ  Ｃｏｒｐｏｒａｔｉｏｎ製、ポリオキシアルキレントリアミン）３．０部
（ｃ）アルミキレート：エナント酸アルミニウム８．０部
得られた平版印刷インキ組成物−９を前記方法で評価したところ、６００／ｓにおけるせん断粘度は４．５０Ｐａ・ｓ、着肉性は反射濃度（墨）１．４３、地汚れ濃度（墨）０．３４となり、良好な結果が得られた。
【００４０】
［実施例１０］
配合組成−１を配合組成−１０に変更した以外は、実施例１と同様にして平版印刷インキ組成物−１０を得た。
＜配合組成−１０＞
（Ａ）インキ組成物前駆体８９．０部
（ｄ）アミン化合物：ＪＥＦＦＡＲＭＩＮＥ  Ｔ−５０００（重量平均分子量５，０００、Ｈｕｎｔｓｍａｎ  Ｃｏｒｐｏｒａｔｉｏｎ製、ポリオキシアルキレントリアミン）３．０部
（ｃ）アルミキレート：ジステアリン酸アルミニウム（和光純薬工業株式会社製）８．０部
得られた平版印刷インキ組成物−１０を前記方法で評価したところ、６００／ｓにおけるせん断粘度は４．９６Ｐａ・ｓ、着肉性は反射濃度（墨）１．３５、地汚れ濃度（墨）０．２８となり、良好な結果が得られた。
【００４１】
［実施例１１］
配合組成−１を配合組成−１１に変更した以外は、実施例１と同様にして平版印刷インキ組成物−１１を得た。
＜配合組成−１１＞
（Ａ）インキ組成物前駆体８９．０部
（ｄ）アミン化合物：ＪＥＦＦＡＲＭＩＮＥ  Ｔ−５０００（重量平均分子量５，０００、Ｈｕｎｔｓｍａｎ  Ｃｏｒｐｏｒａｔｉｏｎ製、ポリオキシアルキレントリアミン）３．０部
（ｃ）アルミキレート：モンタン酸アルミニウム（日東化成工業株式会社製）８．０部
得られた平版印刷インキ組成物−１１を前記方法で評価したところ、６００／ｓにおけるせん断粘度は５．３３Ｐａ・ｓ、着肉性は反射濃度（墨）１．２７、地汚れ濃度（墨）０．２５となり、良好な結果が得られた。
【００４２】
［実施例１２］
配合組成−１を配合組成−１２に変更した以外は、実施例１と同様にして平版印刷インキ組成物−１２を得た。
＜配合組成−１２＞
（Ａ）インキ組成物前駆体８９．０部
（ｄ）アミン化合物：ＤＩＳＰＥＲＢＹＫ−２１５５（重量平均分子量２０，０００、ビックケミー・ジャパン株式会社製、第３級アミンを有するポリウレタン系ブロックコポリマー）３．０部
（ｃ）アルミキレート：ジステアリン酸アルミニウム（和光純薬工業株式会社製）８．０部
得られた平版印刷インキ組成物−１２を前記方法で評価したところ、６００／ｓにおけるせん断粘度は５．２３Ｐａ・ｓ、着肉性は反射濃度（墨）１．２９、地汚れ濃度（墨）０．２５となり、良好な結果が得られた。
【００４３】
［実施例１３］
配合組成−１を配合組成−１３に変更した以外は、実施例１と同様にして平版印刷インキ組成物−１３を得た。
＜配合組成−１３＞
（Ａ）インキ組成物前駆体８９．０部
（ｄ）アミン化合物：ポリジアリルジメチルアンモニウムクロライド（重量平均分子量５０，０００、センカ株式会社製）３．０部
（ｃ）アルミキレート：ジステアリン酸アルミニウム（和光純薬工業株式会社製）８．０部
得られた平版印刷インキ組成物−１３を前記方法で評価したところ、６００／ｓにおけるせん断粘度は５．４２Ｐａ・ｓ、着肉性は反射濃度（墨）１．２６、地汚れ濃度（墨）０．２２となり、良好な結果が得られた。
【００４４】
［実施例１４］
配合組成−１を配合組成−１４に変更した以外は、実施例１と同様にして平版印刷インキ組成物−１４を得た。
＜配合組成−１４＞
（Ａ）インキ組成物前駆体８９．０部
（ｄ）アミン化合物：ＤＩＳＰＥＲＢＹＫ−２１５５（重量平均分子量２０，０００、ビックケミー・ジャパン株式会社製、第３級アミンを有するポリウレタン系ブロックコポリマー）３．０部
（ｃ）アルミキレート：モノステアリン酸アルミニウム（和光純薬工業株式会社製）８．０部
得られた平版印刷インキ組成物−１４を前記方法で評価したところ、６００／ｓにおけるせん断粘度は４．３２Ｐａ・ｓ、着肉性は反射濃度（墨）１．６３、地汚れ濃度（墨）０．２８となり、良好な結果が得られた。
【００４５】
［実施例１５］
配合組成−１を配合組成−１５に変更した以外は、実施例１と同様にして平版印刷インキ組成物−１５を得た。
＜配合組成−１５＞
（Ａ）インキ組成物前駆体７６．０部
（ｄ）アミン化合物：ＤＩＳＰＥＲＢＹＫ−２１５５（重量平均分子量２０，０００、ビックケミー・ジャパン株式会社製、第３級アミンを有するポリウレタン系ブロックコポリマー）１６．０部
（ｃ）アルミキレート：モノステアリン酸アルミニウム（和光純薬工業株式会社製）８．０部
得られた平版印刷インキ組成物−１５を前記方法で評価したところ、６００／ｓにおけるせん断粘度は４．８７Ｐａ・ｓ、着肉性は反射濃度（墨）１．３８、地汚れ濃度（墨）０．２０となり、良好な結果が得られた。
【００４６】
［実施例１６］
配合組成−１を配合組成−１６に変更した以外は、実施例１と同様にして平版印刷インキ組成物−１６を得た。
＜配合組成−１６＞
（Ａ）インキ組成物前駆体８８．０部
（ｄ）アミン化合物：ＤＩＳＰＥＲＢＹＫ−２１５５（重量平均分子量２０，０００、ビックケミー・ジャパン株式会社製、第３級アミンを有するポリウレタン系ブロックコポリマー）４．０部
（ｃ）アルミキレート：モノステアリン酸アルミニウム（和光純薬工業株式会社製）８．０部
得られた平版印刷インキ組成物−１６を前記方法で評価したところ、６００／ｓにおけるせん断粘度は４．５０Ｐａ・ｓ、着肉性は反射濃度（墨）１．６０、地汚れ濃度（墨）０．２５となり、非常に良好な結果が得られた。
【００４７】
［実施例１７］
配合組成−１を配合組成−１７に変更した以外は、実施例１と同様にして平版印刷インキ組成物−１７を得た。
＜配合組成−１７＞
（Ａ）インキ組成物前駆体８２．０部
（ｄ）アミン化合物：ＤＩＳＰＥＲＢＹＫ−２１５５（重量平均分子量２０，０００、ビックケミー・ジャパン株式会社製、第３級アミンを有するポリウレタン系ブロックコポリマー）１０．０部
（ｃ）アルミキレート：モノステアリン酸アルミニウム（和光純薬工業株式会社製）８．０部
得られた平版印刷インキ組成物−１７を前記方法で評価したところ、６００／ｓにおけるせん断粘度は４．５９Ｐａ・ｓ、着肉性は反射濃度（墨）１．５２、地汚れ濃度（墨）０．２４となり、良好な結果が得られた。
【００４８】
［実施例１８］
配合組成−１を配合組成−１８に変更した以外は、実施例１と同様にして平版印刷インキ組成物−１８を得た。
＜配合組成−１８＞
（Ａ）インキ組成物前駆体７７．０部
（ｄ）アミン化合物：ＤＩＳＰＥＲＢＹＫ−２１５５（重量平均分子量２０，０００、ビックケミー・ジャパン株式会社製、第３級アミンを有するポリウレタン系ブロックコポリマー）１５．０部
（ｃ）アルミキレート：モノステアリン酸アルミニウム（和光純薬工業株式会社製）８．０部
得られた平版印刷インキ組成物−１８を前記方法で評価したところ、６００／ｓにおけるせん断粘度は４．６８Ｐａ・ｓ、着肉性は反射濃度（墨）１．４５、地汚れ濃度（墨）０．２１となり、良好な結果が得られた。
【００４９】
［実施例１９］
下記配合組成−１９の通り、市販の（Ｂ）インキ組成物（ＤＥ１０−９０ＭＤ０１  ＯＲ１０１６−１、Ｆｌｉｎｔ  ｇｒｏｕｐ株式会社製、（ａ）バインダー樹脂、（ｂ）溶剤および（ｅ）顔料を含有するインキ組成物）に（ｄ）アミン化合物を添加し、ハイブリッドミキサー（ＨＭ−５００、株式会社キーエンス製）を用いて室温（３０℃）で３分間、１０００ｒｐｍで撹拌後、（ｃ）アルミキレートを添加し、さらにハイブリッドミキサーを用いて室温（３０℃）で３分間、１０００ｒｐｍで撹拌することで平版印刷インキ組成物−１９を得た。
＜配合組成−１９＞
（Ｂ）インキ組成物（ＤＥ１０−９０ＭＤ０１  ＯＲ１０１６−１、Ｆｌｉｎｔ  ｇｒｏｕｐ株式会社製）８８．０部
（ｄ）アミン化合物：ＤＩＳＰＥＲＢＹＫ−２１５５（重量平均分子量２０，０００、ビックケミー・ジャパン株式会社製、第３級アミンを有するポリウレタン系ブロックコポリマー）４．０部
（ｃ）アルミキレート：モノステアリン酸アルミニウム（和光純薬工業株式会社製）８．０部
得られた平版印刷インキ組成物−１９を前記方法で評価したところ、６００／ｓにおけるせん断粘度は４．５５Ｐａ・ｓ、着肉性は反射濃度（墨）１．５８、地汚れ濃度（墨）０．２５となり、非常に良好な結果が得られた。
【００５０】
［比較例１］
（Ｂ）市販のインキ組成物（ＤＥ１０−９０ＭＤ０１  ＯＲ１０１６−１、Ｆｌｉｎｔ  ｇｒｏｕｐ株式会社製、（ａ）バインダー樹脂、（ｂ）溶剤および（ｅ）顔料を含有するインキ組成物、表１において「配合組成−２０」と記す。）を前記方法で評価したところ、６００／ｓにおけるせん断粘度は１．８０Ｐａ・ｓ、着肉性は反射濃度（墨）１．８０、地汚れ濃度（墨）１．７０となり、地汚れ濃度の点から実用不可の結果となった。
【００５１】
［比較例２］
配合組成−１を配合組成−２１に変更した以外は、実施例１と同様にして平版印刷インキ組成物−２１を得た。
＜配合組成−２１＞
（Ａ）インキ組成物前駆体９４．０部
（ｄ）アミン化合物：ＪＥＦＦＡＭＩＮＥ  Ｄ−４０００（重量平均分子量４，０００、Ｈｕｎｔｓｍａｎ  Ｃｏｒｐｏｒａｔｉｏｎ製、ポリオキシアルキレンジアミン）３．０部
（ｃ）アルミキレート：アルミニウムジプロポキシドモノアセチルアセテート（ＡＬＣＨ）（ケロープＥＰ−２、ホープ製薬株式会社製）３．０部
得られた平版印刷インキ組成物−２１を前記方法で評価したところ、６００／ｓにおけるせん断粘度は３．０５Ｐａ・ｓ、着肉性は反射濃度（墨）１．７２、地汚れ濃度（墨）１．０５となり、地汚れ濃度の点から実用不可の結果となった。
【００５２】
［比較例３］
配合組成−１を配合組成−２２に変更した以外は、実施例１と同様にして平版印刷インキ組成物−２２を得た。
＜配合組成−２２＞
（Ａ）インキ組成物前駆体９３．０部
（ｄ）アミン化合物：ＪＥＦＦＡＲＭＩＮＥ  Ｔ−５０００（重量平均分子量５，０００、Ｈｕｎｔｓｍａｎ  Ｃｏｒｐｏｒａｔｉｏｎ製、ポリオキシアルキレントリアミン）３．０部
（ｃ）アルミキレート：アルミニウムジプロポキシドモノアセチルアセテート（ＡＬＣＨ）（ケロープＥＰ−２、ホープ製薬株式会社製）４．０部
得られた平版印刷インキ組成物−２２を前記方法で評価したところ、６００／ｓにおけるせん断粘度は３．２５Ｐａ・ｓ、着肉性は反射濃度（墨）１．７１、地汚れ濃度（墨）０．７６となり、地汚れ濃度の点から実用不可の結果となった。
【００５３】
［比較例４］
配合組成−１を配合組成−２３に変更した以外は、実施例１と同様にして平版印刷インキ組成物−２３を得た。
＜配合組成−２３＞
（Ａ）インキ組成物前駆体９７．０部
（ｄ）アミン化合物：ＪＥＦＦＡＭＩＮＥ  Ｍ−１０００（重量平均分子量１，０００、Ｈｕｎｔｓｍａｎ  Ｃｏｒｐｏｒａｔｉｏｎ製、ポリオキシアルキレンモノアミン）２．０部
（ｃ）アルミキレート：アルミニウムジプロポキシドモノアセチルアセテート（ＡＬＣＨ）（ケロープＥＰ−２、ホープ製薬株式会社製）１．０部
得られた平版印刷インキ組成物−２３を前記方法で評価したところ、６００／ｓにおけるせん断粘度は２．７８Ｐａ・ｓ、着肉性は反射濃度（墨）１．７５、地汚れ濃度（藍）１．４０となり、地汚れ濃度の点から実用不可の結果となった。
以上の評価結果をまとめたものを表１に示す。
【００５４】
【表１】
2019026719.tif 000002